(57)【要約】【課題】セラミック層を反射層として有し、発光強度に優れた波長変換部材及びそれを用いた発光デバイスを提供する。【解決手段】気孔率が２０体積％以上の第１の多孔質セラミック層１と、第１の多孔質セラミック層１の主面１ａに形成される蛍光体層２とを備えることを特徴とする波長変換部材１０。【選択図】図１
2020194170.tif 000002
【特許請求の範囲】
【請求項１】
気孔率が２０体積％以上の第１の多孔質セラミック層と、
前記第１の多孔質セラミック層の主面に形成される蛍光体層と、
前記第１の多孔質セラミック層の前記蛍光体層が形成された主面とは反対側の主面に形成される放熱層とを備え、
前記放熱層は、気孔率が２０体積％未満の緻密質セラミック層からなり、
前記放熱層の主面には、穴部または切り欠き部が設けられており、
前記穴部または前記切り欠き部内に前記第１の多孔質セラミック層が形成され、かつ、前記蛍光体層の少なくとも一部が前記放熱層と接触していることを特徴とする波長変換部材。
【請求項２】
前記蛍光体層が、前記第１の多孔質セラミック層に融着または無機接合層を介して接合していることを特徴とする請求項１に記載の波長変換部材。
【請求項３】
前記第１の多孔質セラミック層が、酸化アルミニウム、酸化マグネシウム及び酸化ジルコニウムから選択される少なくとも１種からなることを特徴とする請求項１または２に記載の波長変換部材。
【請求項４】
前記緻密質セラミック層が、酸化アルミニウム、酸化マグネシウム及び酸化ジルコニウムから選択される少なくとも１種からなることを特徴とする請求項１〜３のいずれか一項に記載の波長変換部材。
【請求項５】
前記放熱層の、前記第１の多孔質セラミック層が形成された主面とは反対側の主面に、気孔率２０体積％以上の第２の多孔質セラミック層が形成されていることを特徴とする請求項１〜４のいずれか一項に記載の波長変換部材。
【請求項６】
前記第１の多孔質セラミック層と前記第２の多孔質セラミック層の気孔率、厚み及び／または材質が同一であることを特徴とする請求項５に記載の波長変換部材。
【請求項７】
前記第１の多孔質セラミック層及び／または前記第２の多孔質セラミック層が易焼結性セラミック粉末を含有することを特徴とする請求項１〜６のいずれか一項に記載の波長変換部材。
【請求項８】
前記第１の多孔質セラミック層及び／または前記第２の多孔質セラミック層における前記易焼結性セラミック粉末の含有量が、体積％で０．１〜５０％であることを特徴とする請求項７に記載の波長変換部材。
【請求項９】
前記蛍光体層が、無機バインダー中に蛍光体が分散してなることを特徴とする請求項１〜８のいずれか一項に記載の波長変換部材。
【請求項１０】
ホイール形状であることを特徴とする請求項１〜９のいずれか一項に記載の波長変換部材。
【請求項１１】
請求項１〜１０のいずれか一項に記載の波長変換部材と、
前記波長変換部材における前記蛍光体層に励起光を照射する光源とを備えることを特徴とする発光デバイス。
【請求項１２】
プロジェクター光源として使用されることを特徴とする請求項１１に記載の発光デバイス。
【発明の詳細な説明】
【技術分野】
【０００１】
本発明は、プロジェクター用蛍光ホイール等として好適な波長変換部材及びそれを用いた発光デバイスに関するものである。
【背景技術】
【０００２】
近年、プロジェクターを小型化するため、ＬＥＤ（Light  Emitting  Diode）等の光源と蛍光体とを用いた発光デバイスが提案されている。例えば、光源の光を蛍光体層で波長変換し、得られた蛍光を、波長変換部材に隣接して設けられた反射層により光源の入射側に反射させて外部に取り出す、いわゆる反射型の蛍光ホイールが提案されている（例えば、特許文献１参照）。反射型の蛍光ホイールは外部への蛍光取出し効率が高く、プロジェクターを高輝度化しやすいという利点がある。
【０００３】
特許文献１では、反射層として金、銀、銅、アルミニウム等の金属層が開示されている。金属層は熱伝導率も高いため、蛍光体層に発生した熱を効率良く外部に放出できることから、蛍光体の温度消光（蛍光体の温度上昇により発光強度が低下する現象）を効果的に抑制できるという利点がある。
【先行技術文献】
【特許文献】
【０００４】
【特許文献１】特開２０１５−１７０９号公報
【発明の概要】
【発明が解決しようとする課題】
【０００５】
金属層は熱膨張係数が比較的大きいため、光源から光を照射した場合、あるいは光照射を停止した場合の膨張及び収縮の割合が大きい。そのため、蛍光体層との熱膨張係数差に起因して、蛍光体層にクラックが入ったり、剥離するおそれがある。そこで、熱膨張係数が比較的小さく、熱伝導率が比較的高いセラミック層を反射層として使用することが考えられるが、セラミック層は反射率に劣り、十分な発光強度が得られないという問題がある。
【０００６】
以上に鑑み、本発明は、セラミック層を反射層として有し、発光強度に優れた波長変換部材及びそれを用いた発光デバイスを提供することを技術課題とする。
【課題を解決するための手段】
【０００７】
本発明の波長変換部材は、気孔率が２０体積％以上の第１の多孔質セラミック層と、第１の多孔質セラミック層の主面に形成される蛍光体層とを備えることを特徴とする。
【０００８】
本発明の波長変換部材において、第１の多孔質セラミック層は反射層としての機能を果たす。具体的には、励起光を、蛍光体層の主面（第１の多孔質セラミック層側とは反対側の主面）に照射することにより発生した蛍光は、第１の多孔質セラミック層で反射されて、蛍光体層における励起光入射面と同じ主面から外部に照射される。ここで、第１の多孔質セラミック層は２０体積％以上の気孔率を有することにより、高い光反射率を示す。具体的には、第１の多孔質セラミック層の内部に存在する気孔とセラミックスとの界面では、両者の屈折率差に起因して光が反射されやすい。本発明では、第１の多孔質セラミック層における気孔の割合が２０体積％以上と大きく、光反射に寄与する上記界面が多く存在するため、第１の多孔質セラミック層全体として光反射率が大きくなる。結果として、蛍光体層で発生した蛍光を第１の多孔質セラミック層で効率良く反射することができ、波長変換部材の発光強度を向上させることが可能となる。また、蛍光体層で発生した熱は第１の多孔質セラミック層を通して放熱される。
【０００９】
本発明の波長変換部材において、蛍光体層が、第１の多孔質セラミック層に融着または無機接合層を介して接合していることが好ましい。
【００１０】
上記構成によれば、耐熱性の低い樹脂接着剤等を使用することなく、蛍光体層と第１の多孔質セラミック層を接合することができるため、耐熱性に優れた波長変換部材を得ることができる。具体的には、樹脂接着剤は励起光の照射熱により劣化して黒化するため、発光強度が経時的に低下しやすいが、上記構成によればそのような問題が生じにくい。また、樹脂接着剤は熱伝導性が低いため、蛍光体層と第１の多孔質セラミック層を樹脂接着剤で接着した場合は、蛍光体層で発生した熱が第１の多孔質セラミック層側に放熱されにくい。一方、蛍光体層が、第１の多孔質セラミック層に融着または無機接合層を介して接合していれば、蛍光体層で発生した熱が第１の多孔質セラミック層側に効率良く放熱されやすい。
【００１１】
本発明の波長変換部材において、第１の多孔質セラミック層は、酸化アルミニウム、酸化マグネシウム及び酸化ジルコニウムから選択される少なくとも１種からなることが好ましい。
【００１２】
本発明の波長変換部材において、第１の多孔質セラミック層の、蛍光体層が形成された主面とは反対側の主面に、放熱層が形成されていることが好ましい。
【００１３】
蛍光体層で発生した熱は、第１の多孔質セラミック層に伝達されるが、第１の多孔質セラミック層には多数の気孔が存在するため熱伝導性が不十分な場合がある。このような場合に、上記構成を採用すれば、蛍光体層で発生し、第１のセラミック層に伝導した熱が放熱層を通じて外部に放出されやすくなる。よって、蛍光体層における発熱をより一層抑制することが可能となる。
【００１４】
本発明の波長変換部材において、放熱層が、気孔率が２０体積％未満の緻密質セラミック層であることが好ましい。
【００１５】
緻密質セラミック層は、断熱性を有する気孔の割合が２０体積％未満と低いため、比較的熱伝導性に優れる。また、第１の多孔質セラミック層で反射されずに透過した光を緻密質セラミック層で反射することができるため、波長変換部材全体として光反射率を向上させることが可能となる。
【００１６】
本発明の波長変換部材において、緻密質セラミック層が、酸化アルミニウム、酸化マグネシウム及び酸化ジルコニウムから選択される少なくとも１種からなることが好ましい。
【００１７】
本発明の波長変換部材において、放熱層の、第１の多孔質セラミック層が形成された主面とは反対側の主面に、気孔率２０体積％以上の第２の多孔質セラミック層が形成されていることが好ましい。
【００１８】
後述するように、第１の多孔質セラミック層は、例えば原料となるグリーンシートの焼成により作製される。ここで、グリーンシートは焼成により収縮しやすいため、第１の多孔質セラミック層及び放熱層を含む積層体に反りが発生する場合がある。特に、各層の厚みが小さい場合は、反りが発生しやすい。そこで、放熱層の、第１の多孔質セラミック層が形成された主面とは反対側の主面に、気孔率２０体積％以上の第２の多孔質セラミック層を形成することにより、放熱層と第１のセラミック層の間に発生する応力と、放熱層と第２のセラミック層の間に発生する応力のバランスがとれ、焼成時における反りが発生しにくくなる。
【００１９】
本発明の波長変換部材において、第１の多孔質セラミック層と第２の多孔質セラミック層の気孔率、厚み及び／または材質が同一であることが好ましい。このようにすれば、本発明の波長変換部材の製造時のグリーンシートの焼成工程における反りの問題を効果的に抑制することができる。
【００２０】
本発明の波長変換部材において、第１の多孔質セラミック層及び／または第２の多孔質セラミック層が易焼結性セラミック粉末を含有することが好ましい。このようにすれば、第１の多孔質セラミック層及び／または第２の多孔質セラミック層の抗折強度が向上し、結果として波長変換部材全体の抗折強度も向上させることができる。
【００２１】
本発明の波長変換部材において、第１の多孔質セラミック層及び／または第２の多孔質セラミック層における易焼結性セラミック粉末の含有量が、体積％で０．１〜５０％であることが好ましい。
【００２２】
本発明の波長変換部材において、蛍光体層が、無機バインダー中に蛍光体が分散してなることが好ましい。このようにすれば、蛍光体層の耐熱性が向上しやすくなり、励起光照射による蛍光体層の破損等の不具合が生じにくくなる。
【００２３】
本発明の波長変換部材は、ホイール形状であってもよい。この場合、プロジェクター光源の構成部材として好適となる。
【００２４】
本発明の発光デバイスは、上記の波長変換部材と、波長変換部材における蛍光体層に励起光を照射する光源とを備えることを特徴とする。
【００２５】
本発明の発光デバイスは、プロジェクター光源として使用することができる。
【発明の効果】
【００２６】
本発明によれば、セラミック層を反射層として有し、発光強度に優れた波長変換部材及びそれを用いた発光デバイスを提供することができる。
【図面の簡単な説明】
【００２７】
【図１】（ａ）は、本発明の第１の実施形態に係る波長変換部材を示す模式的斜視図であり、（ｂ）は（ａ）の波長変換部材の側断面の一部を示す図である。
【図２】本発明の第２の実施形態に係る波長変換部材の側断面の一部を示す図である。
【図３】本発明の第３の実施形態に係る波長変換部材の側断面の一部を示す図である。
【図４】本発明の第４の実施形態に係る波長変換部材の側断面の一部を示す図である。
【図５】本発明の第５の実施形態に係る波長変換部材の側断面の一部を示す図である。
【図６】本発明の第６の実施形態に係る波長変換部材の側断面の一部を示す図である。
【図７】本発明の第７の実施形態に係る波長変換部材の側断面の一部を示す図である。
【図８】（ａ）は、本発明の第８の実施形態に係る波長変換部材の平面図であり、（ｂ）は（ａ）のＡ−Ａ’断面図である。
【図９】（ａ）は、本発明の第９の実施形態に係る波長変換部材の平面図であり、（ｂ）は（ａ）のＡ−Ａ’断面図である。
【図１０】（ａ）は、本発明の第１０の実施形態に係る波長変換部材の平面図、（ｂ）は（ａ）のＡ−Ａ’断面図、（ｃ）は（ａ）における放熱層の平面図である。
【図１１】実施例において、特性評価を行うための波長変換部材のサンプルを示す模式的平面図である。
【発明を実施するための形態】
【００２８】
以下、本発明の波長変換部材の実施形態を図面を用いて説明する。但し、以下の実施形態は単なる例示であり、本発明は以下の実施形態に限定されるものではない。また、各図面において、実質的に同一の機能を有する部材は同一の符号で参照する場合がある。
【００２９】
（１）第１の実施形態に係る波長変換部材
図１の（ａ）は、本発明の第１の実施形態に係る波長変換部材を示す模式的斜視図であり、（ｂ）は（ａ）の波長変換部材の側断面の一部を示す図である。
【００３０】
波長変換部材１０は、リング状の第１の多孔質セラミック層１と、その主面に第１の多孔質セラミック層１と外径が略同一であり、かつ同心となるように形成されたリング状の蛍光体層２を備えたホイール形状を有している。具体的には、第１の多孔質セラミック層１は主面１ａと主面１ｂを有しており、主面１ａ上に蛍光体層２が形成されている。励起光は蛍光体層２の主面２ａ側から入射し、蛍光体層２に含まれる蛍光体により波長変換されて蛍光を発する。蛍光は第１の多孔質セラミック層１で反射され、蛍光体層２の主面２ａから外部に照射される。ここで、第１の多孔質セラミック層１は蛍光体層２よりも熱伝導率が高いことが好ましく、これにより蛍光体層２で発生した熱を外部に効率良く放出しやすくなる。
【００３１】
第１の多孔質セラミック層１の気孔率は２０体積％以上であり、３０体積％以上、特に４０体積％以上であることが好ましい。第１の多孔質セラミック層１は２０体積％以上の気孔率を有することにより、既述の理由から高い光反射率を示す。第１の多孔質セラミック層１の気孔率の上限は８０体積％以下、７５体積％以下、特に７０体積％以下であることが好ましい。第１の多孔質セラミック層１の気孔率が高すぎると、機械的強度が低下したり、あるいは熱伝導率が低下して蛍光体層２で発生した熱を外部に放出しにくくなる。
【００３２】
第１の多孔質セラミック層１は、酸化アルミニウム、酸化マグネシウム、酸化ジルコニウム、酸化チタン、酸化ニオビウム、酸化亜鉛、酸化ケイ素、酸化イットリウム、窒化アルミニウム、窒化ホウ素、窒化ケイ素、炭化ケイ素等からなるものが挙げられる。これらは単独であっても良く、２種以上を複合して用いても良い。なかでも酸化アルミニウム、酸化マグネシウム、酸化ジルコニウムは、熱伝導率が高く、また安価であるため好ましい。特に、酸化アルミニウムであることが好ましい。第１の多孔質セラミック層１を構成する材料は、蛍光体層２よりも熱伝導率が高いことが好ましい。
【００３３】
第１の多孔質セラミック層１は易焼結性セラミック粉末を含有することが好ましい。このようにすれば、第１の多孔質セラミック層の抗折強度が向上し、結果として波長変換部材全体の抗折強度も向上させることができる。
【００３４】
易焼結性セラミック粉末は低温焼結性のセラミック粉末である。易焼結性セラミック粉末は、純度を高くしたり、粒径を小さくしたりすることにより、焼結温度を低くしている。具体的には、易焼結性セラミック粉末は、例えば１１００〜１５５０℃、さらには１２００〜１４００℃の比較的低温で焼成しても焼結することができる。
【００３５】
易焼結性セラミック粉末の平均粒子径（Ｄ５０）は０．０１〜１０μｍ、特に０．０５〜５μｍ、特に０．０８〜１μｍであることが好ましい。平均粒子径を上記範囲とすることにより、易焼結性セラミック粉末を比較的低温で焼結することが可能となる。
【００３６】
易焼結性セラミック粉末の純度は９９％以上、９９．９％以上、特に９９．９９％以上であることが好ましい。易焼結性セラミック粉末の純度を上記範囲とすることにより、易焼結性セラミック粉末を比較的低温で焼結することが可能となる。
【００３７】
易焼結性セラミック粉末としては、易焼結性アルミナ粉末、易焼結性ジルコニア粉末等が挙げられる。なかでも、易焼結性アルミナ粉末は低温焼結性に優れるため好ましい。易焼結性アルミナ粉末としては、例えば、昭和電工社製のＡＬ−１６０ＳＧシリーズや、大明化学工業株式会社製のタイミクロンＴＭ−Ｄシリーズ等を用いることができる。
【００３８】
第１の多孔質セラミック層における易焼結性セラミック粉末の含有量は、体積％で０．１〜５０％、１〜４０％、特に５〜３０％であることが好ましい。易焼結性セラミック粉末の含有量が少なすぎると、上記の効果が得られにくくなる。一方、易焼結性セラミック粉末の含有量が多すぎると、気孔率が低下して光反射率が低下しやすくなる。
【００３９】
第１の多孔質セラミック層１の厚みは０．０５〜２ｍｍ、０．１〜１．５ｍｍ、特に０．２〜１ｍｍであることが好ましい。第１の多孔質セラミック層１の厚みが小さすぎると、機械的強度が低下して、使用時に破損しやすくなる。また、十分な光反射率が得られにくくなる。一方、第１の多孔質セラミック層１の厚みが大きすぎると、波長変換部材１０、さらにはそれを用いた発光デバイスの質量が大きくなる傾向がある。また、ホイール状の波長変換部材１０をプロジェクター用光源に使用した場合、波長変換部材１０を回転させるモーターへの負荷が大きくなる、あるいは回転による振動が大きくなり破損のおそれがある。
【００４０】
蛍光体層２としては、例えば無機バインダー中に蛍光体が分散してなるものが挙げられる。無機バインダーとしてはガラス等が挙げられる。また、第１の多孔質セラミック層１との熱膨張係数も整合させやすくなり、励起光照射により高温になった場合であっても、熱膨張係数差に起因する破損が生じにくくなる。
【００４１】
無機バインダーとして使用するガラスとしては、ホウ珪酸塩系ガラス、リン酸塩系ガラスなどを用いることができる。ガラスの軟化点は２５０〜１０００℃、特に３００〜８５０℃であることが好ましい。ガラスの軟化点が低すぎると、蛍光体層２の機械的強度が低下したり、励起光の照射により融解しやすくなる。一方、ガラスの軟化点が高すぎると、製造時における焼成工程で蛍光体が劣化して、蛍光体層２の発光強度が低下しやすくなる。
【００４２】
蛍光体は、励起光の入射により蛍光を出射するものであれば、特に限定されるものではない。蛍光体の具体例としては、例えば、酸化物蛍光体、窒化物蛍光体、酸窒化物蛍光体、塩化物蛍光体、酸塩化物蛍光体、硫化物蛍光体、酸硫化物蛍光体、ハロゲン化物蛍光体、カルコゲン化物蛍光体、アルミン酸塩蛍光体、ハロリン酸塩化物蛍光体、ガーネット系化合物蛍光体から選ばれた１種以上等が挙げられる。励起光として青色光を用いる場合、例えば、緑色光、黄色光または赤色光を蛍光として出射する蛍光体を混合して用いればよい。
【００４３】
蛍光体の平均粒子径（Ｄ５０）は１〜５０μｍ、特に５〜２５μｍであることが好ましい。蛍光体の平均粒子径が小さすぎると、発光強度が低下しやすくなる。一方、蛍光体の平均粒子径が大きすぎると、発光色が不均一になる傾向がある。
【００４４】
蛍光体層２中における蛍光体の含有量は５〜８０体積％、１０〜７５体積％、特に２０〜７０体積％であることが好ましい。蛍光体の含有量が少なすぎると、発光強度が不十分になる傾向がある。一方、蛍光体の含有量が多すぎると、蛍光体層２の機械的強度が不十分になる傾向がある。
【００４５】
蛍光体層２の厚みは、励起光が確実に蛍光体に吸収されるような厚みである範囲において、薄い方が好ましい。蛍光体層２が厚すぎると、蛍光体層２における光の散乱や吸収が大きくなりすぎ、蛍光の出射効率が低くなってしまう場合があるためである。具体的には、蛍光体層２の厚みは１ｍｍ以下、０．５ｍｍ以下、特に０．３ｍｍ以下であることが好ましい。蛍光体層２の厚みの下限値は、通常、０．０３ｍｍ程度である。
【００４６】
蛍光体層２は、融着または無機接合層を介して第１の多孔質セラミック層１に接合していることが好ましい。このようにすれば、波長変換部材１０の耐熱性を高めることができる。また、蛍光体層２で発生した熱を第１の多孔質セラミック層１側に効率良く放熱することができる。
【００４７】
蛍光体層２を第１の多孔質セラミック層１に融着する方法としては、例えば蛍光体層２を第１の多孔質セラミック層１の主面１ａ上に積層して加熱圧着し、焼成する方法が挙げられる。例えば、ガラスマトリクス中に蛍光体が分散してなる蛍光体層２の場合は、第１の多孔質セラミック層１と、蛍光体層２におけるガラスマトリクスが融着する。
【００４８】
蛍光体層２を第１の多孔質セラミック層１に無機接合層により接合する方法としては、多孔質セラミック層１の主面１ａ上にゾルゲル法による透明無機材料を塗布し、その上に蛍光体層２を積層して加熱する方法が挙げられる。ゾルゲル法による透明無機材料としてはポリシラザン等があげられる。ポリシラザンは空気中の水分と反応し、アンモニアを発生して縮合することにより、ＳｉＯ２の被膜を形成する。このように、透明無機材料として、比較的低温（室温〜２００℃）で無機質のガラス膜を形成する接合剤を使用することができる。その他にも、アルコール可溶型有機ケイ素化合物や、その他金属化合物（有機または無機）を含み、触媒の存在下、比較的低温でガラスと同様のＳｉＯ２ネットワークを形成する接合剤を使用することができる。当該接合剤は、有機金属化合物として金属アルコキシド、触媒としてアルコールを用いた場合、加水分解及び脱水反応が促進される結果、ＳｉＯ２ネットワークが形成される。
【００４９】
波長変換部材１０は以下のようにして作製することができる。
【００５０】
第１の多孔質セラミック層１の原料であるセラミック粉末と、バインダー樹脂、溶剤、可塑剤等の有機成分とを含むスラリーを、ポリエチレンテレフタレート等の樹脂フィルム上にドクターブレード法等により塗布し、加熱乾燥することにより、第１の多孔質セラミック層１用グリーンシートを作製する。ここで、第１の多孔質セラミック層１の原料であるセラミック粉末の平均粒子径（Ｄ５０）は０．１〜１０μｍであることが好ましい。セラミック粉末の平均粒子径が小さすぎると、第１の多孔質セラミック層１の気孔率が低下しやすくなる。一方、セラミック粉末の平均粒子径が大きすぎると、焼結が不十分となり、第１の多孔質セラミック層１の機械的強度が低下しやすくなる。次に、第１の多孔質セラミック層１用グリーンシートを約１２００〜１５００℃で焼成する。このようにして、第１の多孔質セラミック層１を得る。ここで、焼成温度が低すぎると、焼結が不十分になる傾向がある。一方、焼成温度が高すぎると、気孔率が低下しやすくなる。
【００５１】
また蛍光体層２のガラスマトリクスとなるガラス粉末と、蛍光体と、バインダー樹脂、溶剤、可塑剤等の有機成分とを含むスラリーを、ポリエチレンテレフタレート等の樹脂フィルム上にドクターブレード法等により塗布し、加熱乾燥することにより、蛍光体層２用グリーンシートを作製する。
【００５２】
得られた多孔質セラミック層１と蛍光体層２用グリーンシートを積層し、焼成することにより、多孔質セラミック層１と蛍光体層２が融着接合されてなる波長変換部材１０が得られる。ここで、焼成温度は蛍光体層２におけるガラス粉末の軟化温度±１００℃の範囲内、特にガラス粉末の軟化点±５０℃の範囲内であることが好ましい。焼成温度が低すぎると、蛍光体層２が多孔質セラミック層１に融着しにくくなる。また、ガラス粉末の焼結が不十分となって、蛍光体層２の機械的強度が低下しやすくなる。一方、焼成温度が高すぎると、蛍光体が劣化して発光強度が低下するおそれがある。
【００５３】
上記方法以外にも、多孔質セラミック層１の表面に蛍光体層２用スラリーを塗布し、焼成することより、多孔質セラミック層１と蛍光体層２が融着接合されてなる波長変換部材１０を得ることができる。ここで使用する蛍光体層２用スラリーは、蛍光体層２用グリーンシートの作製に使用したものを利用できる。
【００５４】
あるいは、多孔質セラミック層１用グリーンシートと蛍光体層２用グリーンシートをそれぞれ別々に焼成して多孔質セラミック層１と蛍光体層２を得た後、それらを無機接合剤を用いて接合することにより、多孔質セラミック層１と蛍光体層２が無機接合層により接合されてなる波長変換部材１０を得ることもできる。
【００５５】
なお、上記の各製造方法において、グリーンシートまたはスラリーの焼成前に、有機物を除去するための脱脂工程を行ってもよい。また、グリーンシートを含む各層の積層時において、互いの密着性を高めるため、適宜加熱圧着してもよい。
【００５６】
（２）第２の実施形態に係る波長変換部材
図２は、本発明の第２の実施形態に係る波長変換部材の側断面の一部を示す図である。本実施形態に係る波長変換部材２０では、多孔質セラミック層１の蛍光体層２が形成された主面１ａとは反対側の主面１ｂ上に放熱層３が設けられている点で、第１の実施形態に係る波長変換部材１０と異なる。放熱層３は、第１の多孔質セラミック層１と外径が略同一かつ同心であるリング状である。その他の構成は第１の実施形態に係る波長変換部材１０と同じである。多孔質セラミック層１の主面１ｂ上に放熱層３を設けることにより、既述の理由から、蛍光体層２で発生し、第１のセラミック層１に伝導した熱が放熱層３を通じて外部に放出されやすくなる。放熱層３の熱伝導率は５Ｗ／ｍ・Ｋ以上、１０Ｗ／ｍ・Ｋ以上、特に２０Ｗ／ｍ・Ｋ以上であることが好ましい。
【００５７】
放熱層３としては、例えば、緻密質セラミック層が挙げられる。緻密質セラミック層の気孔率は２０体積％未満であり、１５体積％以下、特に１０体積％以下であることが好ましい。緻密質セラミック層の気孔率が高すぎると、熱伝導率が低下して、放熱性が低下しやすくなる。一方、緻密質セラミック層の気孔率の下限は特に限定されないが、現実的には０．２体積％以上である。
【００５８】
緻密質セラミック層は、酸化アルミニウム、酸化マグネシウム、酸化ジルコニウム、酸化チタン、酸化ニオビウム、酸化亜鉛、酸化イットリウム、窒化アルミニウム、窒化ホウ素、炭化ケイ素等からなるものが挙げられる。これらは単独であっても良く、２種以上を複合して用いても良い。なかでも酸化アルミニウム、酸化マグネシウム、酸化ジルコニウムは、熱伝導率が高く、また安価であるため好ましい。
【００５９】
放熱層３としては、上記以外にもサファイアや、アルミニウム、銀、銅等の金属からなるものであってもよい。
【００６０】
放熱層３の厚みは０．２〜２ｍｍ、０．３〜１．５ｍｍ、特に０．５〜１ｍｍであることが好ましい。放熱層３の厚みが小さすぎると、十分な放熱効果が得られにくくなる。一方、放熱層３の厚みが大きすぎると、波長変換部材２０、さらにはそれを用いた発光デバイスの質量が大きくなる傾向がある。また、ホイール状の波長変換部材２０をプロジェクター用光源に使用した場合、波長変換部材２０を回転させるモーターへの負荷が大きくなる、あるいは回転による振動が大きくなり破損のおそれがある。
【００６１】
波長変換部材２０は以下のようにして作製することができる。
【００６２】
波長変換部材１０における方法と同様にして、第１の多孔質セラミック層１用グリーンシートを作製する。
【００６３】
次に、放熱層３を準備する。放熱層３として緻密質セラミック層を用いる場合は、波長変換部材１０における多孔質セラミック層１用グリーンシートの作製方法と同様にして、緻密質セラミック層用グリーンシートを得る。緻密質セラミック層用グリーンシートを比較的高温で焼結することにより、気孔率の低い緻密質セラミック層を得る。具体的には、緻密質セラミック層用グリーンシートを約１５００℃以上、好ましくは１６００℃以上で焼成することが好ましい。また、原料であるセラミック粉末の平均粒子径（Ｄ５０）が小さいほど、緻密質セラミック層の気孔率を低減しやすい。
【００６４】
続いて、第１の多孔質セラミック層１用グリーンシートと、放熱層３を積層し、焼成することにより第１の多孔質セラミック層１と放熱層３が接合してなる積層体を得る。
【００６５】
波長変換部材１０における方法と同様にして、得られた積層体における第１の多孔質セラミック層１の主面１ａ上に蛍光体層２を接合することにより、波長変換部材２０を得る。
【００６６】
なお、先に蛍光体層２を第１の多孔質セラミック層１に接合した後に放熱層３を接合してもよい。
【００６７】
（３）第３の実施形態に係る波長変換部材
図３は、本発明の第３の実施形態に係る波長変換部材の側断面の一部を示す図である。本実施形態に係る波長変換部材３０では、放熱層３の主面３ａに、放熱層３と同心であるリング状の穴部Ｈが設けられており、穴部Ｈ内に多孔質セラミック層１が形成されている点で、第２の実施形態に係る波長変換部材２０と異なる。蛍光体層２は多孔質セラミック層１の主面１ａ上に設けられている。具体的には、蛍光体層２は多孔質セラミック層１の主面１ａを覆うように形成されており、かつ蛍光体層２の一部は放熱層３の主面３ａ上に形成されている。本実施形態に係る波長変換部材３０では、蛍光体層２の一部が放熱層３上に形成されているため、蛍光体層２で発生した熱をより一層外部に放出しやすくなる。
【００６８】
波長変換部材３０は以下のようにして作製することができる。
【００６９】
まず、波長変換部材１０における方法と同様にして、放熱層３を準備し、放熱層３の主面３ａに穴部Ｈを切削等により形成する。あるいは、放熱層３として緻密質セラミック層を用いる場合は、緻密質セラミック層用グリーンシートを、穴部Ｈが得られるように適宜積層した状態で焼成することにより、主面３ａに穴部Ｈが形成された放熱層３を得る。
【００７０】
次に、波長変換部材１０における方法と同様にして得られた第１の多孔質セラミック層１用グリーンシートを、放熱層３における穴部Ｈの形状に合わせて切断し、穴部Ｈ内に積層する。ここで、第１の多孔質セラミック層１用グリーンシートの大きさは、焼成時における収縮を考慮して適宜調整する（例えば、穴部Ｈの大きさよりも一回り大きくする等）ことが好ましい。その後、焼成することにより、放熱層３の穴部Ｈの内部に第１の多孔質セラミック層１を形成する。
【００７１】
さらに、波長変換部材１０における方法と同様にして、第１の多孔質セラミック層１の主面１ａ上に蛍光体層２を接合することにより、波長変換部材３０を得る。
（４）第４の実施形態に係る波長変換部材
図４は、本発明の第４の実施形態に係る波長変換部材の側断面の一部を示す図である。本実施形態に係る波長変換部材４０では、蛍光体層２が穴部Ｈの内部に形成されている点で、第３の実施形態に係る波長変換部材３０とは異なる。具体的には、波長変換部材４０の主面３ａに形成された穴部Ｈの内部に、第１の多孔質セラミック層１及び蛍光体層２が順に形成されている。
【００７２】
本実施形態に係る波長変換部材４０においては、蛍光体層２の端部が放熱層３に接触しているため、蛍光体層２で発生した熱をより一層外部に放出しやすくなる。
【００７３】
なお、波長変換部材４０は、波長変換部材３０の作製方法に準じて作製することができる。
【００７４】
（５）第５の実施形態に係る波長変換部材
図５は、本発明の第５の実施形態に係る波長変換部材の側断面の一部を示す図である。本実施形態に係る波長変換部材５０では、放熱層３の主面３ａ上に、放熱層３と同心であるリング状の切り欠き部Ｃが形成されており、切り欠き部Ｃ内に多孔質セラミック層１が形成されている点で、第３の実施形態に係る波長変換部材３０と異なる。蛍光体層２は多孔質セラミック層１の主面１ａ上に設けられている。具体的には、蛍光体層２は多孔質セラミック層１の主面１ａを覆うように形成されており、かつ蛍光体層２の一部は放熱層３の主面３ａ上に形成されている。第３の実施形態に係る波長変換部材３０と同様に、本実施形態に係る波長変換部材５０では、蛍光体層２の一部が放熱層３上に形成されているため、蛍光体層２で発生した熱をより一層外部に放出しやすくなる。
【００７５】
なお、波長変換部材５０は、波長変換部材３０の作製方法に準じて作製することができる。
【００７６】
（６）第６の実施形態に係る波長変換部材
図６は、本発明の第６の実施形態に係る波長変換部材の側断面の一部を示す図である。本実施形態に係る波長変換部材６０では、蛍光体層２が、放熱層３の主面３ａ上に設けられた切り欠き部Ｃの内部に形成されている点で、第５の実施形態に係る波長変換部材５０とは異なる。具体的には、波長変換部材６０の主面３ａに形成された切り欠き部Ｃの内部に、第１の多孔質セラミック層１及び蛍光体層２が順に形成されている。
【００７７】
本実施形態に係る波長変換部材６０においては、蛍光体層２の端部が放熱層３に接触しているため、蛍光体層２で発生した熱をより一層外部に放出しやすくなる。
【００７８】
なお、波長変換部材６０は、波長変換部材３０の作製方法に準じて作製することができる。
【００７９】
（７）第７の実施形態に係る波長変換部材
図７は、本発明の第７の実施形態に係る波長変換部材の側断面の一部を示す図である。本実施形態に係る波長変換部材７０では、放熱層３の主面３ｂ上に、第１の多孔質セラミック層１と略同一形状の第２の多孔質セラミック層１’が設けられている。その他の構成は第２の実施形態に係る波長変換部材２０と同じである。
【００８０】
放熱層３の主面３ｂ上に第２の多孔質セラミック層１’を設けることにより、既述の通り、製造工程におけるグリーンシート焼成時に波長変換部材７０に反りが発生しにくくなる。
【００８１】
第２の多孔質セラミック層１’の気孔率及び厚みの範囲、及び材質の具体例については、第１の多孔質セラミック層１と同様のものを選択することができる。製造時の焼成工程における波長変換部材７０の反りの問題を効果的に抑制する観点からは、第１の多孔質セラミック層１と第２の多孔質セラミック層１’の気孔率、厚み及び材質の少なくとも１つが同一であることが好ましく、それら全てが同一であることがより好ましい。
【００８２】
第２の多孔質セラミック層１’は易焼結性セラミック粉末を含有することが好ましい。このようにすれば、第２の多孔質セラミック層１’の抗折強度が向上し、結果として波長変換部材全体の抗折強度も向上させることができる。なお、製造時の焼成工程における波長変換部材７０の反りの問題を効果的に抑制する観点からは、第２の多孔質セラミック層１’における易焼結性セラミック粉末の含有量は、第１の多孔質セラミック層における易焼結性セラミック粉末の含有量と同一であることが好ましい。
【００８３】
波長変換部材７０は以下のようにして作製することができる。
【００８４】
波長変換部材１０における方法と同様にして、第１の多孔質セラミック層１用グリーンシート及び第２の多孔質セラミック層１’用グリーンシートを得る。また、波長変換部材２０における方法と同様にして、放熱層３を準備する。放熱層３の主面３ａに第１の多孔質セラミック層１用グリーンシート、主面３ｂに第２の多孔質セラミック層１’用グリーンシートを積層し、焼成することにより、放熱層３の各主面に第１の多孔質セラミック層１及び第２の多孔質セラミック層１’がそれぞれ接合してなる積層体を得る。
【００８５】
次に、波長変換部材１０における方法と同様にして、得られた積層体における第１の多孔質セラミック層１の主面１ａ上に蛍光体層２を接合することにより、波長変換部材７０を得る。
【００８６】
（８）第８の実施形態に係る波長変換部材
図８の（ａ）は、本発明の第８の実施形態に係る波長変換部材８０の平面図であり、（ｂ）は（ａ）のＡ−Ａ’断面図である。本実施形態に係る波長変換部材８０では、蛍光体層２が形成されている領域の一部において切り欠き部Ｃが設けられている点で波長変換部材７０と異なっている。各層の構成は波長変換部材７０と同じである。切り欠き部Ｃにおいては、蛍光体層２、第１の多孔質セラミック層１、第２の多孔質セラミック層１’及び放熱層３のいずれも形成されておらず、ホイール外周の一部が完全に欠損した形態となっており、励起光が透過できるようになっている。よって、波長変換部材８０を用いることにより、励起光を蛍光体層２で波長変換させて蛍光を取り出す場合と、励起光をそのまま取り出す場合の両者を適宜使い分けることができる発光デバイスを得ることができる。
【００８７】
（９）第９の実施形態に係る波長変換部材
図９の（ａ）は、本発明の第９の実施形態に係る波長変換部材９０の平面図であり、（ｂ）は（ａ）のＡ−Ａ’断面図である。波長変換部材９０では、蛍光体層２が形成されている領域の一部において切り欠き部Ｃが設けられている。切り欠き部Ｃにおいては、蛍光体層２、第１の多孔質セラミック層１及び第２の多孔質セラミック層１’が形成されておらず、放熱層３の主面３ａ及び３ｂが露出した状態となっている点で波長変換部材８０と異なる。ここで、サファイア等の励起光を透過可能な材料で放熱層３を構成することにより、波長変換部材８０と同様に、切り欠き部Ｃにおいて励起光を透過させることが可能となる。なお、波長変換部材９０では、切り欠き部Ｃにおいて放熱層３が形成されているため、波長変換部材８０と比較して、部材全体の質量バランスに優れている。よって、波長変換部材９０を高速で回転させた場合の振動や風切り音の発生を抑制することができる。さらに、放熱層３の主面３ａ及び３ｂが一部露出しているため、蛍光体層２で発生した熱を外部に放熱させやすい。
【００８８】
（１０）第１０の実施形態に係る波長変換部材
図１０の（ａ）は、本発明の第１０の実施形態に係る波長変換部材１００の平面図、（ｂ）は（ａ）のＡ−Ａ’断面図、（ｃ）は放熱層３の平面図である。波長変換部材１００では、波長変換部材９０と同様に、蛍光体層２が形成されている領域の一部において切り欠き部Ｃが設けられており、かつ、切り欠き部Ｃにおいては、蛍光体層２、第１の多孔質セラミック層１及び第２の多孔質セラミック層１’が形成されておらず、放熱層３の主面３ａ、３ｂが露出した状態となっている。
【００８９】
波長変換部材１００で使用される放熱層３は、放熱層片３１、３２から構成される。具体的には、放熱層片３１は切り欠き部Ｃ’を有しており、切り欠き部Ｃ’に対応する形状を有する放熱層片３２が切り欠き部Ｃ’に嵌め込まれている。放熱層片３１、３２は、境界部Ｂで接着剤により接合してもよい。
【００９０】
切り欠き部Ｃ’は切り欠き部Ｃよりも一回り大きくなっているため、放熱層３における放熱層片３１、３２の境界部Ｂは、第１の多孔質セラミック層１及び第２の多孔質セラミック層１’により覆われるとともに、切り欠き部Ｃには放熱層片３２のみが露出した状態となっている。また、放熱層片３１、３２は、境界部Ｂにおいて第１の多孔質セラミック層１及び第２の多孔質セラミック層１’により挟持されることにより、固定されている。
【００９１】
ここで、サファイア等の励起光を透過可能な材料で放熱層片３２を構成することにより、波長変換部材９０と同様に、切り欠き部Ｃにおいて励起光を透過させることが可能となる。また、波長変換部材１００においても、切り欠き部Ｃにおいて放熱層３が形成されているため、波長変換部材１００を高速で回転させた場合の振動や風切り音の発生を抑制することができる。
【００９２】
波長変換部材１００においては、放熱層３のうちの一部、すなわち放熱層片３２のみを励起光を透過可能な材料で構成すればよく、残りの放熱層片３１については、励起光に対する透過特性は問われない。例えば、放熱層片３２としてサファイアを用いる場合は、放熱層片３１としては、サファイアと熱膨張係数が近似している酸化アルミニウムを使用することが好ましい。このようにすれば、放熱層片３１、３２の熱膨張差に起因する応力の発生を抑制することができる。また、放熱層３の大部分を安価な酸化アルミニウムで構成することにより、部材の低コスト化を図ることが可能となる。
【００９３】
（発光デバイス）
本発明の発光デバイスは、上記の波長変換部材（波長変換部材１０〜７０のいずれか）と、波長変換部材に励起光を照射する光源とを備えてなる。光源としてはＬＥＤやＬＤ等を使用することができる。光源から照射された励起光は波長変換部材における蛍光体層で波長変換されて蛍光を発し、当該蛍光は第１の多孔質セラミック層で反射されて、励起光照射側と同じ側から蛍光が出射される。
【実施例】
【００９４】
以下、本発明の波長変換部材を実施例により詳細に説明する。但し、本発明は以下の実施例に何ら限定されるものではない。
【００９５】
表１は本発明の実施例及び比較例を示す。
【００９６】
【表１】
2020194170.tif 000003
【００９７】
（実施例１）
（多孔質セラミック層用グリーンシートの作製）
Ａｌ２Ｏ３粉末（平均粒子径（Ｄ５０）：１μｍ）に対して、結合剤としてポリブチルメタクリレート、可塑剤としてメチルエチルケトン、溶剤としてブチルベンジルフタレートを適宜添加し、２４時間混練することによりスラリーを得た。得られたスラリーをドクターブレード法を用いてポリエチレンテレフタレート（ＰＥＴ）フィルム上に塗布し、乾燥させることにより、多孔質セラミック層用グリーンシート（厚み０．３２ｍｍ）を得た。
【００９８】
なお、多孔質セラミック層の抗折強度は以下のようにして測定した。多孔質セラミック層用グリーンシートを大気中にて６００℃で８時間脱脂処理を行い、さらに１４００℃で５時間焼成することにより多孔質セラミック層を得た。得られた多孔質セラミック層について、試験機（島津製作所製ＡＧ−１０ｋＮＩＳ）を用いて抗折強度を測定した。
【００９９】
（蛍光体層用グリーンシートの作製）
モル％で、ＳｉＯ２：５８％、Ａｌ２Ｏ３：６％、Ｂ２Ｏ３：１７％、Ｌｉ２Ｏ：８％、Ｎａ２Ｏ：８％、Ｋ２Ｏ：３％のガラス組成となるよう原料を調合し、溶融急冷法によってフィルム状ガラスを得た。得られたフィルム状ガラスをボールミルを用いて粉砕し、平均粒子径（Ｄ５０）が１μｍのガラス粉末を得た。
【０１００】
得られたガラス粉末と、ＹＡＧ（Ｙ３Ａｌ５Ｏ１２）蛍光体粉末（平均粒子径（Ｄ５０）：１５μｍ）とを、ガラス粉末  ３０体積％、ＹＡＧ（Ｙ３Ａｌ５Ｏ１２）蛍光体粉末  ７０体積％となるように調合し、振動混合機を用いて混合した。得られた混合粉末５０ｇに結合剤、可塑剤、溶剤等を適宜添加し、２４時間混練することによりスラリーを得た。得られたスラリーをドクターブレード法を用いてＰＥＴフィルム上に塗布し、乾燥させることにより、蛍光体層用グリーンシート（厚み０．１２ｍｍ）を得た。
【０１０１】
（波長変換部材の作製）
多孔質セラミック層用グリーンシートと、放熱層として緻密質セラミック層（株式会社ＭＡＲＵＷＡ製Ａｌ２Ｏ３シート  製品名ＨＡ−９６−２；厚み０．８ｍｍ、熱伝導率２３Ｗ／ｍ・Ｋ）を重ね合わせ、熱圧着機を用いて、１００℃で５分、１０ＭＰａの圧力を印加して両者を密着させた後、大気中にて６００℃で８時間脱脂処理を行い、さらに１４００℃で５時間焼成することにより、多孔質セラミック層と緻密質セラミック層の２層からなるセラミック層積層体を作製した。
【０１０２】
セラミック層積層体において、多孔質セラミック層用と緻密質セラミック層の気孔率は、断面の反射電子画像を二値化した後に、気孔部分の面積割合を算出することにより求めた。また、セラミック層積層体の光反射率は、島津製作所製ＵＶ−２５００ＰＣを用いて波長４００〜８００ｎｍの各波長の反射光強度の平均値より求めた。
【０１０３】
次に、セラミック層積層体の多孔質セラミック層上に蛍光体層用グリーンシートを重ね合わせ、熱圧着機を用いて、１００℃で５分、１０ＭＰａの圧力を印加することにより両者を密着させた後、大気中にて５００℃で７時間脱脂処理を行い、さらに７００℃で１時間焼成することにより波長変換部材を作製した。
【０１０４】
（実施例２）
実施例１と同様にして多孔質セラミック層用グリーンシート（厚み０．２６ｍｍ）を作製した。多孔質セラミック層用グリーンシートを４層重ねて熱圧着機を用いて１００℃で５分、１０ＭＰａの圧力を印可することにより密着させた後、大気中にて６００℃で８時間脱脂処理を行い、１４００℃で５時間焼成することにより多孔質セラミック層を得た。多孔質セラミック層の光反射率を実施例１と同様にして測定した。結果を表１に示す。
【０１０５】
多孔質セラミック層と実施例１で得られた蛍光体層用グリーンシートを重ね合わせ、熱圧着機を用いて１００℃で５分、１０ＭＰａの圧力を印加することにより密着させた後、大気中にて５００℃で７時間脱脂処理を行い、さらに７００℃で１時間焼成することにより波長変換部材を作製した。
【０１０６】
（実施例３）
Ａｌ２Ｏ３粉末（平均粒子径（Ｄ５０）：１μｍ）９０体積％と易焼結性アルミナ粉末（大明化学工業株式会社製タイミクロンＴＭ−Ｄ）１０体積％の混合粉末に対して、結合剤としてポリブチルメタクリレート、可塑剤としてメチルエチルケトン、溶剤としてブチルベンジルフタレートを適宜添加し、２４時間混練することによりスラリーを得た。得られたスラリーをドクターブレード法を用いてポリエチレンテレフタレート（ＰＥＴ）フィルム上に塗布し、乾燥させることにより、多孔質セラミック層用グリーンシート（厚み０．３２ｍｍ）を得た。
【０１０７】
得られた多孔質セラミック層用グリーンシートを用いたこと以外は、実施例１と同様の方法で波長変換部材を作製した。
【０１０８】
（実施例４）
多孔質セラミック層用グリーンシートを作製する際に、Ａｌ２Ｏ３粉末８０体積％と易焼結性アルミナ粉末２０体積％の混合粉末を用いたこと以外は、実施例３と同様にして波長変換部材を作製した。
【０１０９】
（比較例）
実施例１で得られた蛍光体層用グリーンシートを、緻密質セラミック層（株式会社ＭＡＲＵＷＡ製Ａｌ２Ｏ３シート  製品名ＨＡ−９６−２；厚み０．６３５ｍｍ）に熱圧着機を用いて、１００℃で５分、１０ＭＰａの圧力を印加することにより密着させた後、大気中にて５００℃で７時間脱脂処理を行い、さらに７００℃で１時間焼成することにより波長変換部材を得た。なお、緻密質セラミック層の光反射率を実施例１と同様にして測定した。結果を表１に示す。
【０１１０】
（特性評価）
上記のようにして作製した各波長変換部材につき、蛍光ピーク強度と、蛍光体層の表面温度を下記のようにして測定した。結果を表１に示す。なお、測定には図１１に示すサイズのもの（各層の厚みは表１に示す通り）を用いた。
【０１１１】
８０００ｒｐｍで回転させた波長変換部材の蛍光体層表面に、波長４４０ｎｍの青色レーザー光源から出力３０Ｗでレーザー光を照射した。得られた蛍光を光ファイバーを通して小型分光器（ＵＳＢ−４０００  オーシャンオプティクス社製）で受光し、発光スペクトルを得た。発光スペクトルから蛍光ピーク強度を読み取った。また蛍光体層の表面温度をＦＬＩＲ製サーモグラフィーｉ５を用いて測定した。
【０１１２】
表１から明らかなように、実施例１〜４の波長変換部材は蛍光ピーク強度が１２５１（ａ．ｕ．）以上であったのに対し、比較例の波長変換部材は蛍光ピーク強度が１０９８（ａ．ｕ．）と劣っていた。なお、実施例１と実施例２を比較すると、光反射層として多孔質セラミック層と緻密質セラミック層の積層体を用いた場合、光反射率が向上することわかる。また多孔質セラミック層に緻密質セラミック層を積層した場合、蛍光体層の温度も低下しており、これにより蛍光体の温度消光が軽減されるものと考えられる。これら２つの要因により、実施例１の波長変換部材は、実施例２の波長変換部材と比較して蛍光ピーク強度が高くなっていると考察される。さらに、実施例１、３、４を比較すると、多孔質セラミック層に易焼結性アルミナを含有させることにより、抗折強度が向上することがわかる。
【符号の説明】
【０１１３】
１  第１の多孔質セラミック層
１’  第２の多孔質セラミック層
２  蛍光体層
３  放熱層
１０、２０、３０、４０、５０、６０、７０、８０、９０、１００  波長変換部材
３１、３２  放熱層片
Ｈ  穴部
Ｃ、Ｃ’  切り欠き部
Ｂ  境界部
【図１】
2020194170.tif 000004
【図２】
2020194170.tif 000005
【図３】
2020194170.tif 000006
【図４】
2020194170.tif 000007
【図５】
2020194170.tif 000008
【図６】
2020194170.tif 000009
【図７】
2020194170.tif 000010
【図８】
2020194170.tif 000011
【図９】
2020194170.tif 000012
【図１０】
2020194170.tif 000013
【図１１】
2020194170.tif 000014